СУХАЯ ЦЕМЕНТНАЯ СМЕСЬ ДЛЯ ЦЕМЕНТИРОВАНИЯ БУРОВЫХ СКВАЖИН

1. Сухая цементная смесь для цементирования буровых скважин, в частности нефтяных, газовых и/или геотермальных скважин, содержащая
a) примерно 20-99,9 вес.% цемента,
b) примерно 0-65 вес.% кварцевой муки и/или кварцевой пыли,
c) примерно 0,1-30 вес.% редиспергируемого в воде дисперсного порошка, а также
d) примерно 0-20 вес.% дополнительных добавок.
2. Сухая цементная смесь по п.1, отличающаяся тем, что цемент содержит по меньшей мере один API-цемент классов A-J.
3. Сухая цементная смесь по п.1 или 2, отличающаяся тем, что редиспергируемый в воде дисперсный порошок происходит из водной дисперсии, содержащей ионные группы, причем источником ионных групп являются, в частности, сополимеризованные ионные мономеры.
4. Сухая цементная смесь по п.1 или 2, отличающаяся тем, что редиспергируемый в воде дисперсный порошок происходит из одной или нескольких высушенных бутадиенстирольных, стиролакрилатных дисперсий, чисто акрилатных дисперсий и/или дисперсий сополимеров винилверсатата с акрилатом.
5. Сухая цементная смесь по п.1 или 2, отличающаяся тем, что редиспергируемый в воде дисперсный порошок не содержит эмульгаторов или имеет содержание эмульгаторов менее примерно 3 вес.%, в частности менее примерно 2 вес.%, в расчете на содержание мономеров в редиспергируемом в воде дисперсном порошке.
6. Сухая цементная смесь по п.1 или 2, отличающаяся тем, что согласно API спецификация 10 при примерно +50°C и выше, в частности при примерно +70°C и выше, водоотдача у замешанной на воде сухой цементной смеси составляет менее примерно 100 мл/30 мин, в частности менее примерно 75 мл/30 мин.
7. Сухая цементная смесь по п.1 или 2, отличающаяся тем, что замешанная на воде сухая цементная смесь при температуре примерно +30°C и выше, в частности примерно +50°C и выше, имеет, по существу, прямоугольный гидравлический модуль.
8. Сухая цементная смесь по п.1 или 2, отличающаяся тем, что дополнительные добавки представляют собой диспергаторы, стабилизаторы, разжижители цемента, регуляторы гидратации цемента, в частности, замедлители схватывания, регулятор водоотдачи, антивспениватели, волокна, летучую золу, силикаты и/или алюминосиликаты.
9. Сухая цементная смесь по п.1 или 2, отличающаяся тем, что остаток сухой цементной смеси на сите после просеивания через сито с ячейками 400 мкм, в частности через сито с ячейками 250 мкм, составляет самое большее примерно 5 вес.%.
10. Применение сухой цементной смеси по одному из пп.1-9 для получения цементного раствора для цементирования буровых скважин, причем цементный раствор получают смешением сухой смеси с водой.
11. Применение цементного раствора, полученного по п.10, во время или сразу после бурения скважины и/или для герметизации имеющихся буровых скважин.
12. Применение цементного раствора, полученного по п.10, для снижения просачивания газа, и/или воды, и/или для герметизации каналов газа и/или воды, благодаря введенному в скважину и отвержденному цементному раствору.
13. Применение редиспергируемых в воде дисперсных порошков в цементном растворе для снижения просачивания газа и/или воды, и/или для герметизации каналов газа и/или воды, благодаря введенному в буровую скважину, в частности в нефтяную, газовую и/или геотермальную скважину, и затвердевшему в ней цементному раствору.
14. Применение редиспергируемых в воде дисперсных порошков в цементном растворе для цементирования буровых скважин, в частности нефтяных, газовых и/или геотермальных скважин, при температурах в скважине примерно +30°C или выше, в частности +50°C и выше.
15. Применение редиспергируемых в воде дисперсных порошков в цементном растворе для снижения водоотдачи цементного раствора, причем водоотдача согласно спецификации API RP 10 B составляет при температуре примерно +50°C и выше, в частности при примерно +70°C и выше, менее примерно 100 мл/30 мин, в частности менее примерно 75 мл/30 мин.